(57)【要約】【課題】記録された画像のタックを低減しつつ、放射線硬化型インク組成物の保存安定性に優れており、光沢性に優れた画像を提供すること。【解決手段】本発明に係るインクジェット記録用放射線硬化型インク組成物は、水酸基を有する重合性化合物を含有する放射線硬化型インク組成物であって、前記放射線硬化型インク組成物１ｇにおける水酸基価が、１［ＫＯＨｍｇ／ｇ］以上２００［ＫＯＨｍｇ／ｇ］以下であり、前記第１の重合性化合物は、ヒドロキシアルキル（メタ）アクリレート、脂環式構造を有するヒドロキシ（メタ）アクリレート、およびエポキシ（メタ）アクリレートから選択される少なくとも１種を含む。【選択図】なし【特許請求の範囲】
【請求項１】
水酸基を有する重合性化合物を含有する放射線硬化型インク組成物であって、
前記放射線硬化型インク組成物１ｇにおける水酸基価が、１［ＫＯＨｍｇ／ｇ］以上２００［ＫＯＨｍｇ／ｇ］以下である、インクジェット記録用放射線硬化型インク組成物。
【請求項２】
水酸基を有する前記重合性化合物は、ヒドロキシアルキル（メタ）アクリレート、脂環式構造を有するヒドロキシ（メタ）アクリレート、およびエポキシ（メタ）アクリレートから選択される少なくとも１種を含む、請求項１に記載のインクジェット記録用放射線硬化型インク組成物。
【請求項３】
前記ヒドロキシアルキル（メタ）アクリレートは、２−ヒドロキシエチル（メタ）アクリレートおよび４−ヒドロキシブチル（メタ）アクリレートの少なくとも一方である、請求項２に記載のインクジェット記録用放射線硬化型インク組成物。
【請求項４】
前記脂環式構造を有するヒドロキシ（メタ）アクリレートは、１，４−シクロヘキサンジメタノールモノ（メタ）アクリレートである、請求項２に記載のインクジェット記録用放射線硬化型インク組成物。
【請求項５】
前記エポキシアクリレートは、下記式（１）で表される化合物、下記式（２）で表される化合物、および下記一般式（３）で表される化合物から選択される少なくとも一種である、請求項２に記載のインクジェット記録用放射線硬化型インク組成物。
【化７】
2011195724.tif 000011
【化８】
2011195724.tif 000012
【化９】
2011195724.tif 000013
（式中ｎは、１０以上１２以下の整数を表す。）
【請求項６】
さらに、ホモポリマーのガラス転移温度が４０℃以下の重合性化合物を含む、請求項１ないし請求項５のいずれか１項に記載のインクジェット記録用放射線硬化型インク組成物。
【請求項７】
ホモポリマーのガラス転移温度が４０℃以下の前記重合性化合物は、フェノキシエチルアクリレートである、請求項６に記載のインクジェット記録用放射線硬化型インク組成物。
【請求項８】
記録媒体上に請求項１ないし請求項７のいずれか１項に記載のインクジェット記録用放射線硬化型インク組成物を吐出する工程と、
吐出された放射線硬化型インク組成物に対して、活性放射線光源から３５０ｎｍ以上４３０ｎｍ以下の範囲に発光ピーク波長を有する活性放射線を照射する工程と、
を含む、インクジェット記録方法。
【発明の詳細な説明】
【技術分野】
【０００１】
本発明は、インクジェット記録用放射線硬化型インク組成物、およびそれを用いたインクジェット記録方法に関する。
【背景技術】
【０００２】
近年、紫外線、電子線その他の放射線によって硬化する放射線硬化型インクの開発が進められている。このような放射線硬化型インクは、プラスチック、ガラス、コート紙等のインクを吸収しないまたはほとんど吸収しない非吸収メディア等の記録媒体に対する記録において、速乾性があり、かつ、インクの滲みを防止した記録を実現することができる。このような放射線硬化型インク組成物は、例えば、重合性化合物、重合開始剤および顔料等から構成されている（例えば、特許文献１）。
【０００３】
一方、放射線硬化型インク組成物を用いて記録された画像は、良好な光沢性を有することが求められている。
【先行技術文献】
【特許文献】
【０００４】
【特許文献１】特開２００９−１７３７１２号公報
【発明の概要】
【発明が解決しようとする課題】
【０００５】
しかしながら、前述したような放射線硬化型インク組成物を用いると、記録媒体上に形成された画像にタック（べたつき）が発生する場合があった。
【０００６】
本発明のいくつかの態様にかかる目的の１つは、上記課題を解決することによって、記録された画像のタックを低減しつつ、保存安定性に優れたインクジェット記録用放射線硬化型インク組成物を提供するものである。また、本発明のいくつかの態様にかかる目的の１つは、光沢性に優れた画像を提供することにある。
【課題を解決するための手段】
【０００７】
本発明は前述の課題の少なくとも一部を解決するためになされたものであり、以下の態様または適用例として実現することができる。
【０００８】
［適用例１］
本発明に係るインクジェット記録用放射線硬化型インク組成物の一態様は、
水酸基を有する重合性化合物を含有する放射線硬化型インク組成物であって、
前記放射線硬化型インク組成物１ｇにおける水酸基価が、１［ＫＯＨｍｇ／ｇ］以上２００［ＫＯＨｍｇ／ｇ］以下であることを特徴とする。
【０００９】
適用例１のインクジェット記録用放射線硬化型インク組成物によれば、放射線硬化型インク組成物１ｇにおける水酸基価が上記範囲内にあることによって、記録された画像のタックを低減しつつ、放射線硬化型インク組成物の保存安定性に優れている。また、適用例１の放射線硬化型インク組成物によれば、光沢性の良好な画像が得られる。
【００１０】
［適用例２］
適用例１に記載のインクジェット記録用放射線硬化型インク組成物において、
水酸基を有する前記重合性化合物は、ヒドロキシアルキル（メタ）アクリレート、脂環式構造を有するヒドロキシ（メタ）アクリレート、およびエポキシ（メタ）アクリレートから選択される少なくとも１種を含むことができる。
【００１１】
［適用例３］
適用例２に記載のインクジェット記録用放射線硬化型インク組成物において、
前記ヒドロキシアルキル（メタ）アクリレートは、２−ヒドロキシエチル（メタ）アクリレートおよび４−ヒドロキシブチル（メタ）アクリレートの少なくとも一方であることができる。
【００１２】
［適用例４］
適用例２に記載のインクジェット記録用放射線硬化型インク組成物において、
前記脂環式構造を有するヒドロキシ（メタ）アクリレートは、１，４−シクロヘキサンジメタノールモノ（メタ）アクリレートであることができる。
【００１３】
［適用例５］
適用例２に記載のインクジェット記録用放射線硬化型インク組成物において、
前記エポキシアクリレートは、下記式（１）で表される化合物、下記式（２）で表される化合物、および下記一般式（３）で表される化合物から選択される少なくとも一種であることができる。
【００１４】
【化１】
2011195724.tif 000002
【００１５】
【化２】
2011195724.tif 000003
【００１６】
【化３】
2011195724.tif 000004
【００１７】
（式中ｎは、１０以上１２以下の整数を表す。）
適用例５に係るインクジェット記録用放射硬化型インク組成物は、エポキシアクリレートを用いているので、特に光沢性に優れた画像を得ることができる。
【００１８】
［適用例６］
適用例１ないし適用例５に記載のインクジェット記録用放射線硬化型インク組成物において、
さらに、ホモポリマーのガラス転移温度が４０℃以下の重合性化合物を含むことができる。
【００１９】
［適用例７］
適用例６に記載のインクジェット記録用放射線硬化型インク組成物において、
ホモポリマーのガラス転移温度が４０℃以下の前記重合性化合物は、フェノキシエチルアクリレートであることができる。
【００２０】
［適用例８］
本発明に係るインクジェット記録方法の一態様は、
記録媒体上に適用例１ないし適用例７のいずれか１例に記載のインクジェット記録用放射線硬化型インク組成物を吐出する工程と、
吐出された放射線硬化型インク組成物に対して、活性放射線光源から３５０ｎｍ以上４３０ｎｍ以下の範囲に発光ピーク波長を有する活性放射線を照射する工程と、
を含むことを特徴とする。
【発明を実施するための形態】
【００２１】
以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。
【００２２】
１．放射線硬化型インク組成物
本発明の一実施形態に係る放射線硬化型インク組成物は、インクジェット記録用途に用いるものであり、水酸基を有する重合性化合物を含有する放射線硬化型インク組成物であって、前記放射線硬化型インク組成物１ｇにおける水酸基価が、１［ＫＯＨｍｇ／ｇ］以上２００［ＫＯＨｍｇ／ｇ］以下であることを特徴とする。なお、本発明において「画像」とは、ドット群から形成される印字パターンを示し、テキスト印字、ベタ印字も含める。
【００２３】
本発明において水酸基価とは、放射線硬化型インク組成物１ｇをアセチル化させた際に、水酸基と結合した酢酸を中和するのに必要な水酸化カリウム（ＫＯＨ）の量（ｍｇ）を表すものである。水酸基価は、ＪＩＳＫ００７０に記載の方法に準じて計算したり、放射硬化型インク組成物１ｇ中における水酸基を有する化合物の仕込み組成から計算により求めることができる。
【００２４】
本発明における水酸基価は、上記の算出方法のうち、放射線硬化型インク組成物１ｇ中の水酸基を有する化合物の仕込み組成から求めたものである。具体的な算出方法は、下記式（４）の通りである。
【００２５】
水酸基価［ＫＯＨｍｇ／ｇ］＝Ａ［ｍｏｌ］×（水酸基を有する化合物の水酸基数）×Ｂ［ｍｇ／ｍｏｌ］・・・（４）
上記式（４）において、「Ａ」は、放射線硬化型インク組成物１ｇ中の水酸基を有する化合物のｍｏｌ数を示す。また、「Ｂ」は、水酸化カリウムの１ｍｏｌの分子量（５６０００［ｍｇ／ｍｏｌ］）を示す。
【００２６】
なお、放射線硬化型インク組成物中に複数種類の水酸基を有する化合物が含まれている場合には、水酸基を有する化合物毎に上記式（４）によって水酸基価を算出して、得られた値の和を放射線硬化型インク組成物１ｇにおける水酸基価とする。
【００２７】
水酸基を有する化合物とは、その構造内に水酸基を備えた化合物であれば特に限定されず、例えば、後述する水酸基を有する重合性化合物が挙げられる。
【００２８】
本実施形態における放射線硬化型インク組成物の水酸基価は、１［ＫＯＨｍｇ／ｇ］以上２００［ＫＯＨｍｇ／ｇ］以下である。水酸基価が上記範囲内にあると、放射線硬化型インク組成物の保存安定性に優れつつ、記録媒体上に形成された画像のタックを低減することができ、光沢性に優れた画像を得ることができる。
【００２９】
一方、放射線硬化型インク組成物の水酸基価が１［ＫＯＨｍｇ／ｇ］未満であると、記録媒体上に形成された画像にタックが生じて、良好な画像を得ることができない場合がある。また、放射線硬化型インク組成物の水酸基価が２００［ＫＯＨｍｇ／ｇ］を超えると、放射線硬化型インク組成物の保存安定性が低下したり、記録媒体上に形成された画像の光沢性が低下したりする場合がある。
【００３０】
以下、本実施の形態に用いられる各成分について詳細に説明する。
【００３１】
１．１．重合性化合物
（１）水酸基を有する重合性化合物
本実施形態における放射線硬化型インク組成物は、水酸基を有する重合性化合物（以下、「第１の重合性化合物」ともいう。）を含有する。第１の重合性化合物の水酸基により、記録媒体上に形成された画像表面の硬化性を向上させることができる。これにより、記録媒体上に形成された画像のタックを低減させることができる。
【００３２】
第１の重合性化合物としては、ヒドロキシアルキル（メタ）アクリレート、脂環式構造を有するヒドロキシ（メタ）アクリレート、およびエポキシ（メタ）アクリレート等が挙げられる。これらの中でも、記録媒体上に形成された画像の光沢性を効果的に向上させることができるので、エポキシ（メタ）アクリレートを用いることが好ましい。なお、これらの第１の重合性化合物は、１種単独で用いることもできるし、２種以上併用して用いてもよい。
【００３３】
なお、本明細書中において、（メタ）アクリレートという記載は、アクリレートまたはメタクリレートを示すものである。また、本明細書中において、エポキシ（メタ）アクリレートとは、エポキシ基を有する化合物と（メタ）アクリル酸化合物とを反応させて得られる水酸基を有する化合物のことをいう。
【００３４】
ヒドロキシアルキル（メタ）アクリレートとしては、例えば、２−ヒドロキシエチル（メタ）アクリレート、２−ヒドロキシプロピル（メタ）アクリレート、４−ヒドロキシブチル（メタ）アクリレート等が挙げられる。これらの第１の重合性化合物は、１種単独で用いることもできるし、２種以上併用して用いてもよい。
【００３５】
脂環式構造を有するヒドロキシ（メタ）アクリレートとしては、例えば、１，４−シクロヘキサンジメタノールモノ（メタ）アクリレート等が挙げられる。
【００３６】
エポキシ（メタ）アクリレートとしては、例えば、脂肪族アルコール系エポキシ（メタ）アクリレート、脂肪族多価アルコール系エポキシ（メタ）アクリレート、フェノール系エポキシ（メタ）アクリレート、多価フェノール系エポキシ（メタ）アクリレート、脂環式カルボン酸系エポキシアクリレート、芳香族カルボン酸系エポキシ（メタ）アクリレート等を挙げることができる。また、エポキシ（メタ）アクリレートは、市販品を用いることができ、例えば、ＤＥＮＡＣＯＬ  ＡＣＲＹＬＡＴＥ  ＤＡ−１１１、ＤＡ−１４１、ＤＡ−２１２、ＤＡ−２５０、ＤＡ−３１４、ＤＡ−７２１、ＤＡ−７２２、ＤＡ−９１１Ｍ、ＤＡ−９２０、ＤＡ−９３１（すべて、ナガセケムテックス株式会社製）等が挙げられる。これらの第１の重合性化合物は、１種単独で用いることもできるし、２種以上併用して用いてもよい。
【００３７】
上記の脂環式カルボン酸系エポキシアクリレートとしては、例えば、下記式（１）で表される化合物が挙げられる。また、多価フェノール系エポキシアクリレートとしては、下記式（２）で表される化合物が挙げられる。また、脂肪族多価アルコール系エポキシアクリレートとしては、下記一般式（３）で表される化合物が挙げられる。
【００３８】
【化４】
2011195724.tif 000005
【００３９】
【化５】
2011195724.tif 000006
【００４０】
【化６】
2011195724.tif 000007
【００４１】
（式中ｎは、１０以上１２以下の整数を表す。）
放射硬化型インク組成物における第１の重合性化合物は、放射線硬化型インク組成物の水酸基価が１［ＫＯＨｍｇ／ｇ］以上２００［ＫＯＨｍｇ／ｇ］以下となるように、放射線硬化型インク組成物中に添加すればよい。これにより、放射線硬化型インク組成物の保存安定性に優れつつ、記録媒体上に形成された画像のタックを低減することができ、光沢性に優れた画像を得ることができる。
【００４２】
これに対して、放射硬化型インク組成物の水酸基価が１［ＫＯＨｍｇ／ｇ］未満となるように第１の重合性化合物を添加すると、記録媒体上に形成された画像にタックが発生する場合がある。また、放射硬化型インク組成物の水酸基価が２００［ＫＯＨｍｇ／ｇ］を超えるように第１の重合性化合物を添加すると、放射線硬化型インク組成物の保存安定性が低下したり、記録媒体上に形成された画像の光沢性が低下する場合がある。
【００４３】
なお、第１の重合性化合物としてエポキシアクリレートを用いた場合には、エポキシエチルアクリレートの含有量は、放射硬化型インク組成物の全質量に対して、７０質量％以下であることが好ましい。エポキシアクリレートの含有量が７０質量％を超えると、記録媒体上に形成された画像の光沢性が低下する場合がある。
【００４４】
（２）ホモポリマーのガラス転移温度が４０℃以下の重合性化合物
本実施形態における放射線硬化型インク組成物は、ホモポリマーのガラス転移温度が４０℃以下の重合性化合物（以下、単に「第２の重合性化合物」ともいう。）を含有してもよい。本実施形態における放射線硬化型インク組成物に第２の重合性化合物を添加すると、放射線硬化型インク組成物の保存安定性を向上させたり、記録媒体上に形成した画像の柔軟性や伸張耐久性を向上させることができる点で好ましい。また、第２の重合性化合物は、上記第１の重合性化合物に対する希釈性も良好であり、第１の重合性化合物の機能を阻害することがない。
【００４５】
第２の重合性化合物としては、例えば、長鎖アルキルアクリレート、ポリエチレンオキシドまたはポリプロピレンオキシド付加単官能アクリレート、フェノキシエチルアクリレートまたはその変性品等を挙げることができる。
【００４６】
長鎖アルキルアクリレートとしては、例えば２−エチルヘキシルアクリレート、ｎ−オクチルアクリレート、ｎ−ノニルアクリレート、ｎ−デシルアクリレート、イソオクチルアクリレート、ｎ−ラウリルアクリレート、ｎ−トリデシルアクリレート、ｎ−セチルアクリレート、ｎ−ステアリルアクリレート、イソミリスチルアクリレート、イソステアリルアクリレート等が挙げられる。これらの中でも、イソオクチルアクリレート（Ｔｇ；−５８℃）、ｎ−トリデシルアクリレート（Ｔｇ；−５５℃）が好ましい。
【００４７】
ポリエチレンオキシドまたはポリプロピレンオキシド付加単官能アクリレートとしては、例えば（ポリ）エチレングリコールモノアクリレート、（ポリ）エチレングリコールアクリレートメチルエステル、（ポリ）エチレングリコールアクリレートエチルエステル、（ポリ）エチレングリコールアクリレートフェニルエステル、（ポリ）プロピレングリコールモノアクリレート、（ポリ）プロピレングリコールモノアクリレートフェニルエステル、（ポリ）プロピレングリコールアクリレートメチルエステル、（ポリ）プロピレングリコールアクリレートエチルエステル、メトキシトリエチレングリコールアクリレート、メトキシジプロピレングリコールアクリレート、エトキシジエチレングリコールアクリレート、メトキシ−ポリエチレングリコールアクリレート等が挙げられる。これらの中でも、メトキシトリエチレングリコールアクリレート（Ｔｇ；−５０℃）、エトキシジエチレングリコールアクリレート（Ｔｇ；−７０℃）が好ましい。
【００４８】
フェノキシエチルアクリレートまたはその変性品としては、例えばフェノキシエチルアクリレート、フェノキシジエチレングリコールアクリレート、フェノキシ−ポリエチレングリコールアクリレート、２−ヒドロキシ−３−フェノキシプロピルアクリレート、ノニルフェノールＥＯ付加物アクリレート等が挙げられる。これらの中でも、フェノキシエチルアクリレート（Ｔｇ；−２２℃）、フェノキシジエチレングリコールアクリレート（Ｔｇ；−３５℃）が好ましい。特にフェノキシエチルアクリレートは、良好な硬化性を有しており、第１の重合性化合物に対する希釈性も良好であるため、非常に使いやすいという特徴を有している。
【００４９】
第２の重合性化合物を添加する場合には、そのホモポリマーのガラス転移温度（Ｔｇ）が、４０℃以下であることが好ましく、−４０℃以上２０℃以下であることがより好ましい。第２の重合性化合物のＴｇが４０℃以下であると、記録媒体上に形成された画像の伸張耐久性が良好となる。また、第２の重合性化合物のＴｇが−４０℃以上２０℃以下であると、画像の伸張耐久性に加えて、耐熱性および耐擦性にも優れた画像を得ることができる。
【００５０】
本実施形態の放射線硬化型インク組成物において、第２の重合性化合物を添加する場合には、第２の重合性化合物の含有量が、放射線硬化型インク組成物の全質量に対して、１０質量％以上７０質量％以下であることが好ましい。第２の重合性化合物の含有量が上記範囲内にあると、放射線硬化型インク組成物の保存安定性を良好に保つことができ、また、記録媒体上に形成された画像は、柔軟で伸張度が大きなものとなり、記録媒体ごと伸張した状態で保持していても画像にクラックや剥がれが発生しにくくなる。
【００５１】
（３）その他の重合性化合物
本実施形態における放射線硬化型インク組成物は、上記の第１および第２の重合性化合物以外に、さらに、他の重合性化合物（以下、単に「第３の重合性化合物」ともいう。）を添加してもよい。
【００５２】
第３の重合性化合物としては、上記の第１および第２の重合性化合物以外の単官能モノマー、二官能モノマー、三官能モノマー、Ｎ−ビニル化合物、ウレタン系オリゴマー、アミノアクリレート等が挙げられる。第３の重合性化合物は、１種単独で用いることもできるし、２種以上併用して用いてもよい。
【００５３】
単官能モノマーとしては、特に限定されないが、例えば（２−メチル−２−エチル−１，３−ジオキソラン−４−イル）メチル（メタ）アクリレート、（２−メチル−２−イソブチル−１，３−ジオキソラン−４−イル）メチル（メタ）アクリレート、イソボルニル（メタ）アクリレート、メトキシジエチレングリコールモノ（メタ）アクリレート、（メタ）アクリロイルモルホリン、ジシクロペンテニルオキシエチル（メタ）アクリレート、ジシクロペンテニル（メタ）アクリレート、ジシクロペンタニル（メタ）アクリレート、イソボルニル（メタ）アクリレート、トリメチロールプロパンフォルマルモノ（メタ）アクリレート、アダマンチル（メタ）アクリレート、オキセタン（メタ）アクリレート、３，３，５−トリメチルシクロヘキサン（メタ）アクリレート等が挙げられる。
【００５４】
二官能モノマーとしては、特に限定されないが、例えばアルキレングリコールジ（メタ）アクリレート、脂環式構造を有するジ（メタ）アクリレート等が挙げられる。アルキレングリコールジ（メタ）アクリレートとしては、例えばエチレングリコールジ（メタ）アクリレート、ジエチレングリコールジ（メタ）アクリレート、トリプロピレングリコールジ（メタ）アクリレート、１，９−ノナンジオールジ（メタ）アクリレート、ポリエチレングリコールジ（メタ）アクリレート、テトラエチレングリコールジ（メタ）アクリレート、１，６−ヘキサンジオールジ（メタ）アクリレート、ネオペンチルグリコールジ（メタ）アクリレート等が挙げられる。また、脂環式構造を有するジ（メタ）アクリレートとしては、例えばジオキサングリコールジ（メタ）アクリレート、イソシアヌル酸ＥＯ変性ジ（メタ）アクリレート、ジメチロールトリシクロデカンジ（メタ）アクリレート、１，３−アダマンタンジオールジ（メタ）アクリレート等が挙げられる。
【００５５】
三官能モノマーとしては、特に限定されないが、例えばトリメチロールプロパントリ（メタ）アクリレート、トリメチロールプロパンＥＯ変性トリ（メタ）アクリレート、トリメチロールプロパンＰＯ変性トリ（メタ）アクリレート、グリセリンＰＯ変性トリ（メタ）アクリレート、イソシアヌル酸ＥＯ変性トリ（メタ）アクリレート等が挙げられる。
【００５６】
Ｎ−ビニル化合物としては、Ｎ−ビニルフォルムアミド、Ｎ−ビニルカルバゾール、Ｎ−ビニルアセトアミド、Ｎ−ビニルピロリドン、Ｎ−ビニルカプロラクタム、およびそれらの誘導体等が挙げられる。
【００５７】
ウレタン系オリゴマーとは、分子中にウレタン結合とラジカル重合可能な不飽和二重結合とを一以上有するものをいう。ここで、本実施形態において用いられるオリゴマーとは、相対分子質量（分子量と同義である。）の小さい分子から実質的あるいは概念的に得られる単位の少数回、一般的には約２回ないし２０回程度の繰り返し構造をもつ中程度の大きさの相対分子質量を有する分子をいう。
【００５８】
ウレタン系オリゴマーとしては、ポリオールと、ポリイソシアネートおよびポリハイドロオキシ化合物と、の付加反応により生じるオリゴマーを挙げることができる。ウレタン系オリゴマーとしては、例えば、ポリエステル系ウレタンアクリレート、ポリエーテル系ウレタンアクリレート、ポリブタジエン系ウレタンアクリレート、ポリオール系ウレタンアクリレート等を挙げることができる。具体的には、ウレタン系オリゴマーとしては、ＣＮ９６３Ｊ７５、ＣＮ９６４、ＣＮ９６５、ＣＮ９６６Ｊ７５（いずれもＳＡＲＴＯＭＥＲ社から入手可能）等を挙げることができる。
【００５９】
アミノアクリレートとしては、二官能（メタ）アクリレートと、アミン化合物と、を反応させて得られるものを挙げられる。
【００６０】
二官能アクリレートとしては、例えば、プロピレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート等のアルキレングリコールジ（メタ）アクリレート、ビスフェノールＳのエチレンオキサイド付加物のジ（メタ）アクリレート、ビスフェノールＦのエチレンオキサイド付加物のジ（メタ）アクリレート、ビスフェノールＡのエチレンオキサイド付加物のジ（メタ）アクリレート、チオビスフェノールのエチレンオキサイド付加物のジ（メタ）アクリレート、臭素化ビスフェノールＡのエチレンオキサイド付加物のジ（メタ）アクリレート等のビスフェノールアルキレンオキシド付加物ジ（メタ）アクリレート、ポリエチレングリコールジ（メタ）アクリレート、ポリプロピレングリコールジ（メタ）アクリレート等のポリアルキレングリコールジ（メタ）アクリレート、ヒドロキシピバリン酸ネオペンチルグリコールエステルのジ（メタ）アクリレート等が挙げられる。
【００６１】
アミン化合物としては、例えば、エチルアミン、ｎ−プロピルアミン、イソプロピルアミン、ｎ−ブチルアミン、イソブチルアミン、ｎ−ペンチルアミン、イソペンチルアミン、ｎ−ヘキシルアミン、シクロヘキシルアミン、ｎ−ヘプチルアミン、ｎ−オクチルアミン、２−エチルヘキシルアミン、ｎ−ノニルアミン、ｎ−デシルアミン、ｎ−ドデシルアミン、ｎ−テトラデシルアミン、ｎ−ヘキサデシルアミン、ｎ−オクタデシルアミン、ベンジルアミン、フェネチルアミン等の単官能アミン化合物、ジエチレントリアミン、トリエチレンテトラミン、テトラエチレンペンタミン、１，６−ヘキサメチレンジアミン、１，８−オクタメチレンジアミン、１，１２−ドデカメチレンジアミン、ｏ−フェニレンジアミン、ｐ−フェニレンジアミン、ｍ−フェニレンジアミン、ｏ−キシリレンジアミン、ｐ−キシリレンジアミン、ｍ−キシリレンジアミン、メンタンジアミン、ビス（４−アミノ−３−メチルシクロヘキシルノメタン、１，３−ジアミノシクロヘキサン、イソフォロンジアミン、スピロアセタール系ジアミン等の多官能アミン化合物を挙げることができる。また、ポリエチレンイミン、ポリビニルアミン、ポリアリルアミン等の高分子量タイプの多官能アミン化合物も挙げることができる。
【００６２】
本実施形態の放射線硬化型インク組成物において、第３の重合性化合物を添加する場合には、上記の第３の重合性化合物の中でも、アルキレングリコールジアクリレートおよび脂環式構造を有するジアクリレートを用いることが好ましい。アルキレングリコールジアクリレートおよび脂環式構造を有するジアクリレートは、架橋剤として機能して、記録媒体上に形成された画像の膜強度を向上させることができる。特に、脂環式構造を有するジアクリレートは、嵩高い分子構造を有するので、より効果的に画像の膜強度を向上させることができる。
【００６３】
１．２．光重合開始剤
本実施の形態に係る放射線硬化型インク組成物は、さらに、光重合開始剤を含有してもよい。光重合開始剤とは、記録媒体の上に吐出された放射線硬化型インク組成物に活性放射線を照射することによって、上記の重合性化合物の共重合反応を開始させる機能を有する化合物の総称である。
【００６４】
光重合開始剤としては、例えば、アルキルフェノン系光重合開始剤、アシルフォスフィンオキサイド系光重合開始剤、チタノセン系光重合開始剤、チオキサントン系光重合開始剤等の公知の光重合開始剤が挙げられる。これらの中でも、前述した重合性化合物との相溶性に優れた２，４，６−トリメチルベンゾイル−ジフェニル−フォスフィンオキサイド、広域な吸光特性を有するビス（２，４，６−トリメチルベンゾイル）−フェニルフォスフィンオキサイド等の分子開裂型が好ましい。アシルフォスフィンオキサイド系の光重合開始剤が好ましい理由は、光開裂の前後で発色団の構造が大きく変化するため吸収の変化が大きく、フォトブリーチング（光退色）と呼ばれる吸収の短波長が見られるからである。また、吸収がＵＶからＶＬ領域まで及ぶにもかかわらず黄変が起こりにくく、内部硬化にも優れているからである。このため、透明な厚膜や隠蔽力の大きい顔料入り塗膜に対して特に好ましい。
【００６５】
本実施形態の放射線硬化型インク組成物において、光重合開始剤を添加する場合には、光重合開始剤の含有量は、放射線硬化型インク組成物の全質量に対して、１質量％以上２０質量％以下であることが好ましく、５質量％以上１５質量％以下であることがより好ましい。光重合開始剤の含有量が１質量％未満であると、光重合開始剤の機能が発揮されない場合があり、記録媒体の上に記録した画像の硬化性が不十分となることがある。一方、光重合開始剤の含有量が２０質量％を超えても、前述した重合性化合物の共重合反応を開始させる効果の向上が見られず、過剰添加となり好ましくない。
【００６６】
１．３．その他の添加剤
本実施の形態に係る放射線硬化型インク組成物は、必要に応じて、顔料、重合禁止剤、分散剤、界面活性剤等の添加剤を含有することができる。
【００６７】
（１）顔料
本実施の形態に係る放射線硬化型インク組成物は、そのままでもいわゆるクリアインクとして機能することができるが、さらに顔料を添加してもよい。本実施の形態において使用可能な顔料としては、特に制限されないが、無機顔料や有機顔料が挙げられる。無機顔料としては、酸化チタンおよび酸化鉄に加え、コンタクト法、ファーネス法、サーマル法等の公知の方法によって製造されたカーボンブラックを使用することができる。一方、有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キノフラロン顔料等）、ニトロ顔料、ニトロソ顔料、アニリンブラック等を使用することができる。
【００６８】
本実施の形態で使用可能な顔料の具体例のうち、カーボンブラックとしては、Ｃ．Ｉ．ピグメントブラック７が挙げられ、例えば、三菱化学株式会社から入手可能なＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビアケミカルカンパニー社から入手可能なＲａｖｅｎ５７５０、同５２５０、同５０００、同３５００、同１２５５、同７００等が、また、キャボット社から入手可能なＲｅｇａｌ４００Ｒ、同３３０Ｒ、同６６０Ｒ、ＭｏｇｕｌＬ、同７００、Ｍｏｎａｒｃｈ８００、同８８０、同９００、同１０００、同１１００、同１３００、同１４００等が、さらに、デグッサ社から入手可能なＣｏｌｏｒＢｌａｃｋＦＷ１、同ＦＷ２、同ＦＷ２Ｖ、同ＦＷ１８、同ＦＷ２００、ＣｏｌｏｒＢｌａｃｋＳ１５０、同Ｓ１６０、同Ｓ１７０、Ｐｒｉｎｔｅｘ３５、同Ｕ、同Ｖ、同１４０Ｕ、ＳｐｅｃｉａｌＢｌａｃｋ６、同５、同４Ａ、同４等が挙げられる。
【００６９】
また、本実施の形態に係る放射線硬化型インク組成物をイエローインクとする場合に使用可能な顔料としては、例えば、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１８０、１８５、２１３等が挙げられる。
【００７０】
また、本実施の形態に係る放射線硬化型インク組成物をマゼンタインクとする場合に使用可能な顔料としては、例えば、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントバイオレット１９等が挙げられる。
【００７１】
また、本実施の形態に係る放射線硬化型インク組成物をシアンインクとする場合に使用可能な顔料としては、例えば、Ｃ．Ｉ．ピグメントブルー１、２、３、１５：３、１５：４、１６、２２、６０等が挙げられる。
【００７２】
また、本実施の形態に係る放射線硬化型インク組成物をグリーンインクとする場合に使用可能な顔料としては、例えば、Ｃ．Ｉ．ピグメントグリーン７、８、３６等が挙げられる。
【００７３】
また、本実施の形態に係る放射線硬化型インク組成物をオレンジインクとする場合に使用可能な顔料としては、例えば、Ｃ．Ｉ．ピグメントオレンジ５１、６６等が挙げられる。
【００７４】
また、本実施の形態に係る放射線硬化型インク組成物をホワイトインクとする場合に使用可能な顔料としては、例えば、塩基性炭酸鉛、酸化亜鉛、酸化チタン、チタン酸ストロンチウム等が挙げられる。
【００７５】
本実施の形態で使用可能な顔料の平均粒子径は、好ましくは１０ｎｍ〜３５０ｎｍの範囲であり、より好ましくは５０ｎｍ〜１５０ｎｍの範囲である。
【００７６】
本実施の形態に係る放射線硬化型インク組成物に添加し得る顔料の添加量は、放射線硬化型インク組成物の全質量に対して、０．１質量％以上２５質量％以下であることが好ましく、０．５質量％以上１５質量％以下であることがより好ましい。
【００７７】
（２）重合禁止剤
本実施の形態に係る放射線硬化型インク組成物は、保存安定性を向上させる目的で重合禁止剤を添加してもよい。重合禁止剤としては、ラジカル捕捉能力を有してラジカル重合を阻害する化合物であれば何れも使用でき、例えば、ハイドロキノン類、カテコール類、フェノール類等が挙げられる。
【００７８】
ハイドロキノン類としては、ハイドロキノン、ハイドロキノンモノメチルエーテル、１−ｏ−２，３，５−トリメチルハイドロキノン、２−ｔｅｒｔ−ブチルハイドロキノン等が挙げられる。カテコール類としては、カテコール、４−メチルカテコール、４−ｔｅｒｔ−ブチルカテコール等が挙げられる。フェノール類としては、フェノール、ブチルヒドロキシトルエン、ブチルヒドロキシアニソール、ピロガロール等が挙げられる。
【００７９】
（３）分散剤
本実施形態に係る放射線硬化型インク組成物は、前述した顔料の分散性を高める目的で分散剤を添加してもよい。本実施形態で使用可能な分散剤としては、Ｓｏｌｓｐｅｒｓｅ３０００、５０００、９０００、１２０００、１３２４０、１７０００、２４０００、２６０００、２８０００、３６０００（以上、ルーブリゾール社製）、ディスコールＮ−５０３、Ｎ−５０６、Ｎ−５０９、Ｎ−５１２、Ｎ−５１５、Ｎ−５１８、Ｎ―５２０（以上、第一工業製薬株式会社製）等の高分子分散剤が挙げられる。
【００８０】
（４）界面活性剤
本実施形態に係る放射線硬化型インク組成物は、界面活性剤を添加してもよい。本実施形態で使用可能な界面活性剤としては、好ましくはシリコーン系界面活性剤であり、より好ましくはポリエステル変性シリコーンまたはポリエーテル変性シリコーンである。具体的には、ポリエステル変性シリコーンとしては、ＢＹＫ−３４７、同３４８、ＢＹＫ−ＵＶ３５００、同３５１０、同３５３０（以上、ビックケミー・ジャパン株式会社製）等が挙げられ、ポリエーテル変性シリコーンとしては、ＢＹＫ−３７８、ＢＹＫ−３５７０（ビックケミー・ジャパン株式会社製）等が挙げられる。
【００８１】
１．４．物性
（１）粘度
本実施形態に係る放射線硬化型インク組成物の２０℃における粘度は、好ましくは５ｍＰａ・ｓ以上５０ｍＰａ・ｓ以下であり、より好ましくは２０ｍＰａ・ｓ以上４０ｍＰａ・ｓ以下である。放射線硬化型インク組成物の２０℃における粘度が前記範囲内にあると、ノズルから放射線硬化型インク組成物が適量吐出され、放射線硬化型インク組成物の飛行曲がりや飛散を一層低減することができるため、インクジェット記録装置に好適に使用することができる。なお、粘度の測定は、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取った。
【００８２】
（２）表面張力
本実施形態に係る放射線硬化型インク組成物の２０℃における表面張力は、好ましくは２０ｍＮ／ｍ以上３０ｍＮ／ｍ以下である。放射線硬化型インク組成物の２０℃における表面張力が前記範囲内にあると、放射線硬化型インク組成物が撥液処理されたノズルに濡れにくくなる。これにより、ノズルから放射線硬化型インク組成物が適量吐出され、放射線硬化型インク組成物の飛行曲がりや飛散を一層低減することができるため、インクジェット記録装置に好適に使用することができる。なお、表面張力の測定は、自動表面張力計ＣＢＶＰ−Ｚ（協和界面科学社製）を用いて、２０℃の環境下で、白金プレートをインクで濡らした時の表面張力を確認した。
【００８３】
２．インクジェット記録方法および記録物
本発明の一実施形態におけるインクジェット記録方法は、記録媒体上に前述した放射線硬化型インク組成物を吐出する工程と、吐出された放射線硬化型インク組成物に対して、活性放射線光源から３５０ｎｍ以上４３０ｎｍ以下の範囲に発光ピーク波長を有する活性放射線を照射する工程と、を含むことを特徴とする。
【００８４】
放射線硬化型インク組成物については、前述した通りであるから、詳細な説明を省略する。
【００８５】
記録媒体としては、特に限定されないが、例えばポリ塩化ビニル、ポリエチレンテレフタレート、ポリプロピレン、ポリエチレン、ポリカーボネート等のプラスチック類およびこれらの表面が加工処理されているもの、ガラス、コート紙等が挙げられる。
【００８６】
インクジェット記録方法は、例えば、インクジェット記録装置を用いて行うことができる。インクジェット記録装置としては、例えばインクジェットプリンターを挙げることができる。インクジェットプリンターには、インクジェット式記録ヘッド、本体、トレイ、ヘッド駆動機構、キャリッジおよびキャリッジの側面に搭載された活性放射線照射装置などを備えたものが例示できる。また、上記インクジェット式記録ヘッドは、例えばシアン、マゼンタ、イエロー、ブラック等のインクカートリッジを備えており、フルカラー印刷ができるように構成されている。なお、上記のインクカートリッジに顔料の添加されていないクリアーを追加してもよいし、上記のインクカートリッジのいずれかをクリアーと入れ替えてもよい。
【００８７】
インクジェットプリンターを用いたインクジェット記録方法としては、次の通りである。まず、充填された放射線硬化型インク組成物をインクジェット式記録ヘッドから吐出し、記録媒体上に付着させて画像を形成する。上記インクジェットプリンターは、内部に専用のコントロールボード等を備えており、インクジェット式記録ヘッドのインクの吐出タイミングおよびヘッド駆動機構の走査を制御することができる。インクジェット吐出方法としては、従来公知の方式はいずれも使用でき、特に圧電素子の振動を利用して液滴を吐出させる方法（電歪素子の機械的変形によりインク滴を形成するインクジェットヘッドを用いた記録方法）においては優れた画像記録を行うことが可能である。
【００８８】
次いで、上記画像に活性放射線照射装置を用いて活性放射線を照射し、放射線硬化型インク組成物を硬化させる。活性放射線光源の発光ピーク波長は、３５０ｎｍ以上４３０ｎｍ以下の範囲であり、３８０ｎｍ以上４００ｎｍ以下の範囲であることがより好ましい。
【００８９】
また、活性放射線光源としては、例えば、ＬＥＤ（発光ダイオード）、ＬＤ（半導体レーザー）、水銀灯ランプ、メタルハライドランプ、キセノンランプ、エキシマランプ等が挙げられる。これらの中でも、フィルター等を使用しなくても３５０ｎｍ以上４３０ｎｍの波長の活性放射線を得られることから、ＬＥＤまたはＬＤを活性放射線光源として用いることが好ましい。また、ＬＥＤまたはＬＤを活性放射線光源として用いると、水銀灯ランプ、メタルハライドランプ、その他のランプ類を使用した場合と比較して、フィルター等の装備のために光源が大型化することを回避することができる。さらに、フィルターによる吸収で出射された放射線の強度が低下することがなく、放射線硬化型インク組成物を効率良く硬化させることができる。
【００９０】
積算光量は、１０ｍＪ／ｃｍ２以上１０００ｍＪ／ｃｍ２以下の範囲であることが好ましく、５０ｍＪ／ｃｍ２以上５００ｍＪ／ｃｍ２以下の範囲であることがより好ましい。積算光量が上記範囲内であれば、十分硬化させることができる。
【００９１】
本発明の一実施形態に係るインクジェット記録方法によれば、記録媒体上に形成された画像のタックを低減でき、かつ、光沢性に優れた画像を得ることができる。
【００９２】
また、本発明の一実施形態に係る記録物は、前述したインクジェット記録方法によって記録されたものである。そのため、記録媒体上に記録された画像は、タックが低減されており、かつ、光沢性に優れている。
【００９３】
３．実施例
以下、本発明を実施例により具体的に説明するが、本発明はこれらに限定されるものではない。
【００９４】
３．１．放射線硬化型インク組成物の調製
表１〜表３の組成となるように、第１の重合性化合物、第２の重合性化合物、第３の重合性化合物、光重合開始剤、および重合禁止剤を混合して完全に溶解させた。なお、表中で使用した成分は、以下の通りである。
（１）第１の重合性化合物
・２−ヒドロキシエチルアクリレート（共栄社化学株式会社製）
・４−ヒドロキシブチルアクリレート（大阪有機化学工業株式会社製）
・１，４−シクロヘキサンジメタノールモノアクリレート（日本化成株式会社製）
・脂環式カルボン酸系エポキシアクリレート（ナガセケムテックス株式会社製、商品名「ＤＡ−７２２」）
・多価フェノール系エポキシアクリレート（ナガセケムテックス株式会社製、商品名「ＤＡ−２５０」）
・脂肪族多価アルコール系エポキシアクリレート（ナガセケムテックス株式会社製、商品名「ＤＡ−９３１」）
（２）第２の重合性化合物
・フェノキシエチルアクリレート（大阪有機化学工業株式会社製、商品名「Ｄ１９２」）
（３）第３の重合性化合物
・トリプロピレングリコールジアクリレート（新中村化学株式会社製、商品名「ＡＰＧ２００」）
・トリシクロデカンジメタノールジアクリレート（日本化薬株式会社製、商品名「ＫＡＹＡＲＡＤ  Ｒ−６８４」）
（４）光重合開始剤
・ＩＲＧＡＣＵＲＥ  ８１９（チバ・ジャパン株式会社製、ビス（２，４，６−トリメチルベンゾイル）−フェニルフォスフィンオキサイド）
・ＤＡＲＯＣＵＲ  ＴＰＯ（チバ・ジャパン株式会社製、２，４，６−トリメチルベンゾイル−ジフェニル−フォスフィンオキサイド）
（５）重合禁止剤
・ハイドロキノンモノメチルエーテル（関東化学株式会社製、商品名「Ｐ−メトキシフェノール」）
【００９５】
３．２．評価試験
３．２．１．保存安定性の評価
「３．１．放射線硬化型インク組成物の調製」で得られた放射線硬化型インク組成物をサンプル瓶に入れ、完全に密閉した。このサンプル瓶を５０℃で３週間保存した後、２０℃に戻したときの粘度を測定した。保存前の２０℃における粘度と保存後の２０℃における粘度とを比較することにより、保存安定性を評価した。粘度の測定は、サンプル瓶を２０℃の恒温槽に１時間入れた後、粘弾性試験機ＭＣＲ−３００（Ｐｙｓｉｃａ社製）により測定した。なお、評価基準の分類については、以下のとおりである。
【００９６】
○：粘度変化が１０％未満である
×：粘度変化が１０％以上である
３．２．２．表面タック性の評価
（１）印刷物の作成
インクジェットプリンターＰＸ−５０００（セイコーエプソン株式会社製）を用いて、解像度７２０×７２０ｄｐｉ・液滴重量１０ｎｇの条件で、「３．１．放射線硬化型インク組成物の調製」によって得られた放射線硬化型インク組成物をＰＥＴフィルム上にベタパターン画像として印刷するとともに、キャリッジの横に搭載した紫外線照射装置（ＵＶ−ＬＥＤ、発光ピーク波長３９５ｎｍ、照度６０ｍＷ／ｃｍ２、積算光量５００ｍＪ／ｃｍ２）の紫外線を照射し、硬化させ印刷物を得た。
【００９７】
（２）印刷物の評価方法
得られた印刷物の画像形成面にトレファン２５００Ｈ（東レ株式会社製、ポリプロピレンフィルム、両面未処理）を重ね、その上に３０ｇ、１００ｇの荷重をかけて２０℃で２４時間静置した。このようにして、トレファン２５００Ｈに対する印刷物の貼り付きの有無を確認することにより、画像形成面における表面タック性を評価した。なお、評価基準の分類については、以下のとおりである。
【００９８】
◎：３０ｇ荷重および１００ｇ荷重のいずれにも貼り付きがない
○：３０ｇ荷重で貼り付きはないが、１００ｇ荷重で貼り付きがある
×：３０ｇ荷重および１００ｇ荷重のいずれにも貼り付きがある
３．２．３．光沢度の評価
上記「３．２．２．（１）」によって得られた画像について、光沢度計ＭＵＬＴＩ  Ｇｌｏｓｓ  ２６８（コニカミノルタ社製）を用いて、２０度における鏡面光沢度を測定した。得られた画像の光沢度の評価基準は、以下のとおりである。
【００９９】
◎：光沢度９０以上
○：光沢度７５以上９０未満
×：光沢度７５未満
３．３．評価結果
以上の保存安定性、表面タック性、および光沢度の評価結果を、表１〜表３に示す。なお、表中の水酸基価は、上述した式（４）に従って算出したものである。
【０１００】
【表１】
2011195724.tif 000008
【０１０１】
【表２】
2011195724.tif 000009
【０１０２】
【表３】
2011195724.tif 000010
【０１０３】
表１および表２の実施例１〜実施例２０の放射線硬化型インク組成物によれば、保存安定性に優れており、画像のタックが少なく、光沢性に優れた画像が得られることが確認できた。特に、所定量のエポキシアクリレートを含む実施例１３〜１４、１６〜１７、１９〜２０の放射線硬化型インク組成物は、画像のタック性がより少なく、画像の光沢がより優れていた。
【０１０４】
表３の比較例１の放射線硬化型インク組成物は、水酸基を有する化合物を有していない。そのため、水酸基価が１［ＫＯＨｍｇ／ｇ］以上２００［ＫＯＨｍｇ／ｇ］以下の範囲内になく、タックの発生した良好でない画像を記録した。
【０１０５】
表３の比較例２、４、６〜９の放射線硬化型インク組成物は、水酸基価が１［ＫＯＨｍｇ／ｇ］未満である。そのため、タックの発生した良好でない画像を記録した。
【０１０６】
表３の比較例３および５の放射線硬化型インク組成物は、水酸基価が２００［ＫＯＨｍｇ／ｇ］を超えている。そのため、放射線硬化型インク組成物の保存安定性が低下し、光沢性に優れない画像を記録した。
【０１０７】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。